(57)【特許請求の範囲】
【請求項１】
樹脂として密度が０．９４０ｇ／ｃｍ３以下の低密度ポリエチレンのみからなる太陽電池モジュール用充填材シートであって、
前記樹脂と、０．０５質量％以上１．５質量％以下の架橋剤と、０．０５質量％以上２．０質量％以下の多官能ビニル系モノマー及び／又は多官能エポキシ系モノマーからなる架橋助剤と、０．０５質量％以上０．１質量％以下のヒンダードフェノール系のラジカル吸収剤と、を含有する太陽電池モジュール用充填材組成物を成形後、加熱によって架橋処理してなり、
架橋後のゲル分率が５％以上８０％以下である太陽電池モジュール用充填材シート。
【請求項２】
前記低密度ポリエチレンが密度が０．８７０ｇ／ｃｍ３以上０．９００ｇ／ｃｍ３以下である請求項１に記載の太陽電池モジュール用充填材シート。
【請求項３】
前記架橋助剤が、トリメチロールプロパントリアクリレート、トリメチロールプロパントリメタクリレート、トリアリルシアヌレート、トリアリルイソシアヌレート、１，６−ヘキサンジオールジアクリレートリレート、及び、１，９−ノナンジオールジアクリレートより選択される１種以上である請求項１又は２に記載の太陽電池モジュール用充填材シート。
【請求項４】
前記架橋処理を太陽電池モジュールの組み立て時に行なう請求項１から３のいずれかに記載の太陽電池モジュール用充填材シート。
【請求項５】
請求項１から４のいずれかに記載の太陽電池モジュール用充填材シートを備える太陽電池モジュール。
【発明の詳細な説明】
【技術分野】
【０００１】
本発明は太陽電池モジュール用充填材組成物、及びそれを用いた太陽電池モジュール用充填材、更にはそれを組み込んだ太陽電池モジュールに関する。
【背景技術】
【０００２】
近年、環境問題に対する意識の高まりから、クリーンなエネルギー源としての太陽電池が注目されている。現在、種々の形態からなる太陽電池モジュールが開発され、提案されている。一般に太陽電池モジュールは、透明前面基板と太陽電池素子と裏面保護シートとが、充填材（封止材）を介して積層された構成である。
【０００３】
太陽電池モジュールの充填材としては、透明性や流動性の面からＥＶＡ（エチレン−酢酸ビニル共重合体）を主として、架橋剤と、架橋助剤とを含有する構成が知られている（特許文献１参照）。この場合、上記の組成物は未架橋で成形され、モジュール化の際の加熱によって架橋される。
【０００４】
また、別の太陽電池モジュールの充填材として、結晶化度の４０％以下の低結晶性のα−オレフィンであるＰＢＲ（プロピレン−ブテン共重合体）や、ＥＢＲ（エチレン−ブテン共重合体）や、ＥＰＲ（エチレン−プロピレン共重合体）などと、架橋剤と、架橋助剤とを含有する構成が知られている（特許文献２参照）。
【０００５】
更に、電線などの用途においては、ＨＤＰＥなどのオレフィン系樹脂を、架橋剤（光反応開始剤）と、架橋助剤とで反応させて架橋を行なうことも知られている（特許文献３参照）。
【先行技術文献】
【特許文献】
【０００６】
【特許文献１】特開２００９−１３５２００号公報
【特許文献２】特開２００６−２１０９０６号公報
【特許文献３】特開平５−４２３５号公報
【発明の概要】
【発明が解決しようとする課題】
【０００７】
特許文献１のＥＶＡは透明性や流動性に優れるという長所がある一方、水蒸気バリア性が劣るという基本的な欠点を有している。特許文献２においては、低結晶性のオレフィンをベースとすることで水蒸気バリア性が向上するものの、特に室温付近での弾性率が高く柔軟性が充分ではない。
【０００８】
また、特許文献３のように、電線分野ではオレフィン樹脂を架橋して強度を上げることが行なわれているが、太陽電池の充填材としては、他に、透明性や柔軟性など多数の物性を同時に満たすことが要求される。そして、これらの物性をすべて満たすようなオレフィン系の架橋タイプの太陽電池モジュール用充填材は未だ得られていないのが現状である。
【０００９】
本発明は以上の課題を解決するためになされたものであり、その目的は、優れた水蒸気バリア性を有し、かつ、架橋処理前の強度がＥＶＡに比して高いために裁断等の加工特性に優位性を持ち、その他の性能はＥＶＡと同程度の要求物性を満足するオレフィン系の太陽電池モジュール用充填材を提供することにある。
【課題を解決するための手段】
【００１０】
本発明者らは、オレフィンをベース樹脂とし、これを所定のモノマーで架橋することで、オレフィンの本来有する結晶性を低下させることができ、これによってオレフィンの水蒸気バリアを有しつつ、透明性や柔軟性の点ではＥＶＡと同程度の物性を得ることが可能なことを見出し、本発明を完成するに至った。より具体的には、本発明は以下のものを提供する。
【００１１】
（１）  密度が０．９４０以下の低密度ポリエチレンと、架橋剤と、多官能ビニル系モノマー及び／又は多官能エポキシ系モノマーからなる架橋助剤と、を含有する太陽電池モジュール用充填材組成物。
【００１２】
（２）  更にラジカル吸収剤を含有する（１）記載の太陽電池モジュール用充填材組成物。
【００１３】
（３）  前記低密度ポリエチレンが密度０．９００以下である（１）又は（２）記載の太陽電池モジュール用充填材組成物。
【００１４】
（４）  前記架橋助剤が、トリメチロールプロパントリアクリレート、トリメチロールプロパントリメタクリレート、トリアリルシアヌレート、トリアリルイソシアヌレート、１，６−ヘキサンジオールジアクリレート、及び、１，９−ノナンジオールジアクリレートより選択される１種以上である（１）から（３）いずれか記載の太陽電池モジュール用充填材組成物。
【００１５】
（５）  （１）から（４）いずれか記載の太陽電池モジュール用充填材組成物を成形後、架橋処理してなり、架橋後のゲル分率が８０％以下である太陽電池モジュール用充填材。
【００１６】
（６）  前記架橋処理を太陽電池モジュールの組み立て時に行なう（５）記載の太陽電池モジュール用充填材。
（７）  （５）又は（６）記載の太陽電池モジュール用充填材を備える太陽電池モジュール。
【発明の効果】
【００１７】
本発明の太陽電池モジュール用充填材組成物及びこれを成形後に架橋した太陽電池モジュール用充填材成形してなる充填材によれば、優れた水蒸気バリア性を有し、かつ、架橋処理前の強度がＥＶＡに比して高いために裁断等の加工特性に優位性を持ち、その他の性能はＥＶＡと同程度の要求物性を満足するオレフィン系の太陽電池モジュール用充填材を提供できる。
【図面の簡単な説明】
【００１８】
【図１】実施例におけるヤング率の測定結果を示す図表である。
【図２】本発明の太陽電池モジュールの層構成の一例を示す断面図である。
【発明を実施するための形態】
【００１９】
以下、本発明の太陽電池モジュール用充填材組成物、太陽電池モジュール用充填材及び太陽電池モジュールの順に詳細に説明する。
【００２０】
＜太陽電池モジュール用充填材組成物＞
本発明の太陽電池モジュール用充填材組成物は、密度が０．９４０以下の低密度ポリエチレンと、架橋剤と、架橋助剤と、を必須成分として含有する。以下、これらの必須成分について説明した後、その他の樹脂、その他の成分について説明する。
【００２１】
［低密度ポリエチレン］
本発明においては密度が０．９４０以下の低密度ポリエチレン（ＬＤＰＥ）、好ましくは直鎖低密度ポリエチレン（ＬＬＤＰＥ）を用いる。直鎖低密度ポリエチレンはエチレンとα−オレフィンとの共重合体であり、本発明においては、その密度が０．９４０ｇ／ｃｍ３以下の範囲内、好ましくは０．９００ｇ／ｃｍ３以下の範囲内、より好ましくは０．８７０〜０．８９０ｇ／ｃｍ３の範囲である。この範囲であれば、シート加工性を維持しつつ良好な柔軟性と透明性を付与することができ、かつ、端面からの水分の浸入を抑えることができる。
【００２２】
本発明においてはメタロセン系直鎖低密度ポリエチレンを用いることが好ましい。メタロセン系直鎖低密度ポリエチレンは、シングルサイト触媒であるメタロセン触媒を用いて合成されるものである。このようなポリエチレンは、側鎖の分岐が少なく、コモノマーの分布が均一である。このため、分子量分布が狭く、上記のような超低密度にすることが可能であり充填材に対して柔軟性を付与できる。柔軟性が付与される結果、充填材と透明前面基板との密着性、充填材と裏面保護シートとの密着性等の充填材と基材との密着性が高まるため、充填材と基材との間への水分の浸入を抑えることができる。
【００２３】
また、結晶性分布が狭く、結晶サイズが揃っているので、結晶サイズの大きいものが存在しないばかりでなく、低密度であるために結晶性自体が低い。このため、シート状に加工した際の透明性に優れる。したがって、本発明の充填材組成物からなる充填材が透明前面基板と太陽電池素子との間に配置されても発電効率はほとんど低下しない。
【００２４】
直鎖低密度ポリエチレンのα−オレフィンとしては、好ましくは分枝を有しないα−オレフィンが好ましく使用され、これらの中でも、炭素数が６〜８のα−オレフィンである１−ヘキセン、１−ヘプテン又は１−オクテンが特に好ましく使用される。α−オレフィンの炭素数が６以上８以下であることにより、太陽電池モジュール用充填材に良好な柔軟性を付与することができるとともに良好な強度を付与することができる。その結果、充填材と基材との密着性がさらに高まり、上記水分の浸入の問題を抑えることができる。
【００２５】
低密度ポリエチレンのショアＤ硬度は、８０度以下であることが好ましく、１５度以上４０度以下であることが好ましく、１５度以上３５度以下であることがより好ましい。直鎖低密度ポリエチレンのショアＤ硬度が上記の範囲であることにより、太陽電池モジュール用充填材の柔軟性を維持することができる。また、直鎖低密度ポリエチレンのメルトマスフローレート（ＭＦＲ）は、１９０℃において０．５ｇ／１０分以上４０ｇ／１０分以下であることが好ましく、２ｇ／１０分以上４０ｇ／１０分以下であることがより好ましい。ＭＦＲが上記の範囲であることにより、製膜時の加工適性に優れる。
【００２６】
太陽電池モジュール用充填材組成物に含まれる上記の密度が０．９４０ｇ／ｃｍ３以下の直鎖低密度ポリエチレンの含有量は、組成物中で好ましくは１０質量％以上９９質量％以下、より好ましくは５０質量％以上９９％質量以下であり、更に好ましくは９０質量％以上９９％質量以下である。逆に言えばこの範囲内であれば他の樹脂を含んでいてもよい。例えば０．９４０ｇ／ｃｍ３を越える他のポリエチレン系樹脂などが例示できる。これらは、例えば添加用樹脂として用いてもよく、後述のその他の成分をマスターバッチ化するために使用できる。
【００２７】
［架橋剤］
架橋剤は公知のものが使用でき特に限定されず、例えば公知のラジカル重合開始剤を用いることができる。ラジカル重合開始剤としては、例えば、ジイソプロピルベンゼンヒドロパーオキサイド、２，５‐ジメチル‐２，５‐ジ（ヒドロパーオキシ）ヘキサン等のヒドロパーオキサイド類；ジ‐ｔ‐ブチルパーオキサイド、ｔ‐ブチルクミルパーオキサイド、ジクミルパーオキサイド、２，５‐ジメチル‐２，５‐ジ（ｔ‐ブチルパーオキシ）ヘキサン、２，５‐ジメチル‐２，５‐ジ（ｔ‐パーオキシ）ヘキシン‐３等のジアルキルパーオキサイド類；ビス‐３，５，５‐トリメチルヘキサノイルパーオキサイド、オクタノイルパーオキサイド、ベンゾイルパーオキサイド、ｏ‐メチルベンゾイルパーオキサイド、２，４‐ジクロロベンゾイルパーオキサイド等のジアシルパーオキサイド類；ｔ‐ブチルパーオキシアセテート、ｔ‐ブチルパーオキシ‐２‐エチルヘキサノエート、ｔ‐ブチルパーオキシピバレート、ｔ‐ブチルパーオキシオクトエート、ｔ‐ブチルパーオキシイソプロピルカーボネート、ｔ‐ブチルパーオキシベンゾエート、ジ‐ｔ‐ブチルパーオキシフタレート、２，５‐ジメチル‐２，５‐ジ（ベンゾイルパーオキシ）ヘキサン、２，５‐ジメチル‐２，５‐ジ（ベンゾイルパーオキシ）ヘキシン‐３、ｔ‐ブチルパーオキシ−２−エチルヘキシルカーボネート等のパーオキシエステル類；メチルエチルケトンパーオキサイド、シクロヘキサノンパーオキサイド等のケトンパーオキサイド類等の有機過酸化物、または、アゾビスイソブチロニトリル、アゾビス（２，４‐ジメチルバレロニトリル）等のアゾ化合物、ジブチル錫ジアセテート、ジブチル錫ジラウレート、ジブチル錫ジオクテート、ジオクチル錫ジラウレート、ジクミルパーオキサイド、といったシラノール縮合触媒等を挙げることができる。架橋剤の含有量としては、組成物中に０．０１質量％〜２質量％含まれることが好ましく、より好ましくは０．０５質量％〜１．５質量％の範囲である。
【００２８】
［架橋助剤］
本発明においては、多官能ビニル系モノマー及び／又は多官能エポキシ系モノマーが架橋助剤として用いられ、これによって適度な架橋反応を促進させてゲル分率を８０％以下とするとともに、本発明においてはこの架橋助剤が直鎖低密度ポリエチレンの結晶性を低下させ透明性を維持する。これによってより透明性と低温柔軟性に優れる充填材を得ることができ、具体的にはＥＶＡと同程度の透明性や低温柔軟性を得ることができる。
【００２９】
具体的には、トリアリルイソシアヌレート（ＴＡＩＣ）、トリアリルシアヌレート、ジアリルフタレート、ジアリルフマレート、ジアリルマレエート等のポリアリル化合物、トリメチロールプロパントリメタクリレート（ＴＭＰＴ）、トリメチロールプロパントリアクリレート（ＴＭＰＴＡ）、エチレングリコールジアクリレート、エチレングリコールジメタクリレート、１，４−ブタンジオールジアクリレート、１，６−ヘキサンジオールジアクリレート、１，９−ノナンジオールジアクリレート等のポリ（メタ）アクリロキシ化合物、二重結合とエポキシ基を含むグリシジルメタクリレート、４−ヒドロキシブチルアクリレートグリシジルエーテル及びエポキシ基を２つ以上含有する１，６−ヘキサンジオールジグリシジルエーテル、１，４−ブタンジオールジグリシジルエーテル、シクロヘキサンジメタノールジグリシジルエーテル、トリメチロールプロパンポリグリシジルエーテルなどのエポキシ系化合物を挙げることができる。これらは単独でもよく、２種以上を組み合わせてもよい。
【００３０】
上記のなかでも、低密度ポリエチレンに対する相溶性が良好で、架橋によって結晶性を低下させ透明性を維持し、低温での柔軟性を付与する観点からＴＡＩＣが好ましく使用できる。
【００３１】
架橋助剤の使用量は、組成物中に０．０１質量％〜３質量％含まれることが好ましく、より好ましくは０．０５質量部〜２．０質量部の範囲である。この範囲内であれば適度な架橋反応を促進させてゲル分率を８０％以下とすることができる。
【００３２】
［ラジカル吸収剤］
本発明においては、ラジカル重合開始剤となる上記の架橋助剤と、それをクエンチするラジカル吸収剤とを併用することにより、架橋の程度を調整してゲル分率を更に細かく調整することができる。このようなラジカル吸収剤としては、ヒンダードフェノール系などの酸化防止剤や、ヒンダードアミン系の耐候安定化などが例示できる。架橋温度付近でのラジカル吸収能力が高い、ヒンダードフェノール系のラジカル吸収剤が好ましい。ラジカル吸収剤の使用量は、組成物中に０．０１質量％〜３質量％含まれることが好ましく、より好ましくは０．０５質量部〜２．０質量部の範囲である。この範囲内であれば適度に架橋反応を抑制してゲル分率を８０％以下とすることができる。
【００３３】
［その他の成分］
太陽電池モジュール用充填材組成物には、さらにその他の成分を含有させることができる。例えば、本発明の太陽電池モジュール用充填材組成物から作製された充填材に耐候性を付与するための耐候性マスターバッチ、各種フィラー、光安定化剤、紫外線吸収剤、熱安定剤等の成分が例示される。これらの含有量は、その粒子形状、密度等により異なるものではあるが、それぞれ太陽電池モジュール用充填材組成物中に０．００１〜５質量％の範囲内であることが好ましい。これらの添加剤を含むことにより、太陽電池モジュール用充填材組成物に対して、長期に亘って安定した機械強度や、黄変やひび割れ等の防止効果等を付与することができる。
【００３４】
耐候性マスターバッチとは、光安定化剤、紫外線吸収剤、熱安定剤及び上記の酸化防止剤等をポリエチレン等の樹脂に分散させたものであり、これを太陽電池モジュール用充填材組成物に添加することにより、太陽電池モジュール用充填材に良好な耐候性を付与することができる。耐候性マスターバッチは、適宜作製して使用してもよいし、市販品を使用してもよい。耐候性マスターバッチに使用される樹脂としては、本発明に用いる直鎖低密度ポリエチレンでもよく、上記のその他の樹脂であってもよい。
【００３５】
なお、これらの光安定化剤、紫外線吸収剤、熱安定剤及び酸化防止剤は、それぞれ１種単独でも２種以上を組み合わせて用いることもできる。
【００３６】
更に、本発明の太陽電池モジュール用充填材組成物に用いられる他の成分としては上記以外に、シランカップリング剤などの接着性向上剤、核剤、分散剤、レベリング剤、可塑剤、消泡剤、難燃剤等を挙げることができる。
【００３７】
＜太陽電池モジュール用充填材及びそれを用いた太陽電池モジュール＞
次に、本発明の太陽電池モジュール用充填材及びそれを用いた太陽電池モジュールの一例について、図面を参照しながら説明する。図２は、本発明の太陽電池モジュールについて、その層構成の一例を示す断面図である。本発明の太陽電池モジュール１は、入射光の受光面側から、透明前面基板２、前面充填材層３、太陽電池素子４、背面充填材層５、及び裏面保護シート６が順に積層されている。本発明の太陽電池モジュール１は、前面充填材層３及び背面充填材層５の少なくとも一方に上記の太陽電池モジュール用充填材（以下単に「充填材シート」ともいう）を使用する。
【００３８】
本発明の充填材シートは、例えば、上記の太陽電池モジュール用充填材組成物を、従来公知の方法で成型加工して得られるものであり、シート状又はフィルム状としたものである。なお、本発明におけるシート状とはフィルム状も含む意味であり両者に差はない。
【００３９】
上記充填材シートのシート化は、通常の熱可塑性樹脂において通常用いられる成形法、すなわち、射出成形、押出成形、中空成形、圧縮成形、回転成形等の各種成形法により行われる。こうして、上記太陽電池モジュール用充填材組成物をシート化することにより、本発明の充填材シートが得られる。
【００４０】
シート化された充填材シートは単層でなくてもよい。充填材シートと、透明前面基板２や太陽電池素子４や裏面保護シート６などの被充填部材との密着性を向上させるためには、その界面に本発明の太陽電池モジュール用充填材組成物が配置されていればよい。本発明の充填材組成物を上記界面付近に偏って存在させることにより、より低コストで本発明の充填材シートを製造することができる。
【００４１】
本発明の充填材組成物を上記界面付近に偏って存在させるための方法としては、例えば、充填材シートの構造を３層以上の構造、すなわち２枚の最外層と、この最外層に挟まれたコア層とを少なくとも有する多層フィルムからなる構造とする方法が挙げられる。上記のような、多層フィルムからなる填材シートを作製するには、例えば、従来公知のＴダイ多層共押出し法を用いることができる。
【００４２】
太陽電池モジュール１は、例えば、上記の透明前面基板２、前面充填材層３、太陽電池素子４、背面充填材層５、及び裏面保護シート６からなる部材を順次積層してから真空吸引等により一体化し、その後、ラミネーション法等の成形法により、上記の部材を一体成形体として加熱圧着成形して製造することができる。
【００４３】
また、太陽電池モジュール１は、通常の熱可塑性樹脂において通常用いられる成形法、例えば、Ｔダイ押出成形等により、太陽電池素子４の表面側及び裏面側のそれぞれに、前面充填材層３及び背面充填材層５を溶融積層して、太陽電池素子４を前面充填材層３及び背面充填材層５でサンドし、次いで、透明前面基板２及び背面保護シート６を順次積層し、次いで、これらを真空吸引等により一体化して加熱圧着する方法で製造してもよい。
【００４４】
なお、本発明の太陽電池モジュール１において、前面充填材層３及び背面充填材層５以外の部材である透明前面基板２、太陽電池素子４及び背面保護シート６は、従来公知の材料を特に制限なく使用することができる。また、本発明の太陽電池モジュール１は、上記部材以外の部材を含んでもよい。なお、本発明の充填材シートは単結晶型に限らず、薄膜型その他のすべての太陽電池モジュールに適用できる。
【００４５】
なお、本発明の充填材シートは、その成形温度を１５０から２５０℃の高温とすることで、成形終了時点に架橋済みのシートとしてもよく、その成形温度を例えば９０℃から１００℃の低温とすることで未架橋としてもよい。後者の場合、後述の太陽電池モジュールの製造時点で高温加熱して架橋を完了する。
【００４６】
このようにして得られる、本発明の太陽電池モジュールでは、充填材シートの架橋後のゲル分率が８０％以下であることが特徴である。これによって、従来のＥＶＡと同程度の透明性を有しつつ、特に０℃から７０℃付近の低温領域で高弾性を得ることができる。これについては実施例において詳細に説明する。なお、ゲル分率を５％以上とすれば架橋による流動防止を達せられるので好ましいが、ズリ応力として所定以上の値が得られるのであれば５％未満でもよい。すなわち、ゲル分率がゼロであっても本発明の組成によってズリ応力を高めることも可能である。
【００４７】
本発明の技術的思想は、特許文献３の電線被覆材のように透明性や柔軟性を考慮する必要のない分野からは全く想起し得ないものである。また、特許文献２も単に架橋してゲル分率を上げるという単純な思想であり本発明を想起し得ない。本発明は、低密度の直鎖低密度ポリエチレンをベースにして、架橋助剤の種類や添加量を選択することによって架橋程度を最適に調整することを可能とする。この結果、所望のゲル分率や弾性率を得ることができる点にある。これによって、オレフィンベースながら、ＥＶＡと同程度の物理特性と光学物性を得ることができるのである。
【００４８】
そして、太陽電池モジュールにおいては、充填材シートの水蒸気透過度が高いと、主にその端面からの水分の浸入により太陽電池素子に悪影響を与えるが、本発明の充填材シートはオレフィン系で水蒸気透過度が低いので好適に用いられる。また、充填材シートと基材との密着性も高まる結果、透明前面基板２や背面保護シート６と、充填材シートとの間からの水分の浸入も効果的に抑えることができるという優れた効果を奏する。
【実施例】
【００４９】
以下、実施例により本発明を更に具体的に説明するが、本発明は、以下の実施例に限定されるものではない。
＜太陽電池モジュール用充填材の製造＞
下記表１の組成の組成物を混合して溶融し、常法Ｔダイ法により厚さ４００から４８０μｍとなるように成膜して未架橋充填材を得た。成膜温度は９０℃〜１００℃とした。
ＬＬＤＰＥ：エチレンと１−ヘキセンとの共重合体であり、密度０．８８ｇ／ｃｍ３、１９０℃でのメルトマスフローレート（ＭＦＲ）８ｇ／１０分であるメタロセン系直鎖状低密度ポリエチレン。
架橋剤（ＴＢＥＣ）：ｔ‐ブチルパーオキシ−２−エチルヘキシルカーボネート（アルケマ吉富株式会社製、商品名ルペロックスＴＢＥＣ）
モノマー１（ＴＭＰＴ）：トリメチロールプロパントリメタクリレート（Ｓｔａｔｏｍｅｒ社製、商品名ＳＲ３５０）
モノマー２（ＴＡＩＣ）：トリアリルイソシアヌレート（Ｓｔａｔｏｍｅｒ社製、商品名ＳＲ５３３）
ＵＶ吸収剤：チバ・ジャパン株式会社製、商品名ＣＨＭＡＳＳＯＲＢ８１
耐候安定剤：チバ・ジャパン株式会社製、商品名Ｔｉｎｕｖｉｎ７７０
酸化防止剤：チバ・ジャパン株式会社製、商品名Ｉｒｇａｎｏｘ１０７６
シランカップリング剤：信越化学工業株式会社製、商品名ＫＢＭ５０３
なお、比較例２のＥＶＡ充填材は、ＥＶＡ（酢酸ビニル含量２８％、三井デュポンポリケミカル製、商品名ＥＶＡＦＬＥＸ／ＥＶ２５０グレード）の１００質量部に対して、架橋剤（Ｌｕｐｅｒｓｏｌ１０１）１．５質量部、酸化防止剤（ＮＡＵＧＡＲＤ−Ｐ）０．２質量部、ＵＶ吸収剤（Ｔｉｎｕｖｉｎ７７０９の０．１質量部とＣｙａｓｏｒｂ  ＵＶ−５３１の０．３質量部）を配合したものを用いた。
【００５０】
【表１】
0005589498.tif 000002
【００５１】
次に、これらの未架橋充填材を１２０℃で真空加熱ラミネータで処理したのち、１５０℃オーブンで３０分加熱架橋を行ない、それぞれの実施例及び比較例について架橋後充填材を得た。この架橋後充填材について、ゲル分率、物理特性、光学特性、水蒸気透過度を評価した。その結果をまとめて表２に示す。それぞれの試験条件は下記に示す通りであり、表中の−は未測定である。また、実施例３と、参考例１、比較例２について温度による弾性率（ヤング率）の変化を測定した。その結果を図１に示す。
ゲル分率（％）：架橋後充填材１ｇ秤量し、８０メッシュの金網袋に入れる。次いで、ソックスレー抽出器内に金網ごとサンプル投入し、キシレンを沸点下において還流させる。１０時間連続抽出したのち、金網ごとサンプルを取出し乾燥処理後秤量し、抽出前後の重量比較を行い残留不溶分の質量％を測定しこれをゲル分率とした。
ズリ応力（Ｐａ）：シボ加工を施した大判のガラス板に５×７．５ｃｍに切り出した充填材を２枚重ね置き、その上から５×７．５のシボガラスを重ね置き、架橋処理を行なった。この後、５×７．５ｃｍのシボガラスが下面に来るように斜め４５度に大判ガラスを置き、１５０℃で１２時間放置をする。放置後の５×７．５のシボガラスの移動距離を計測評価した。
ヤング率（Ｐａ）：架橋後の試験片を５×２０ｍｍに切り出しＵＢＭ社製レオゲル・Ｅ−４０００で測定を行った。
ヘーズ（％）：株式会社村上色彩研究所  ヘーズ・透過率系ＨＭ１５０にて測定した。
全光線透過率（％）：株式会社村上色彩研究所  ヘーズ・透過率系ＨＭ１５０にて測定した。
黄色度（Ｙｉ）：スガ試験機株式会社ＳＭカラーコンピューターで計測した。
水蒸気透過率（ｇ／ｍ２・ｄａｙ）：ＪＩＳＫ７１２９Ｂ法、４０℃×９０％ＲＨにて測定した。
【００５２】
【表２】
0005589498.tif 000003
【００５３】
表２から解かるように、本発明の充填材は、ゲル分率が８０％以下と低い架橋程度である。また、図１から解かるように、実施例３は、７０℃以下の領域において比較例１や２に比べて低弾性となっており、ＥＶＡと以上の柔軟性を有している。一方、水蒸気透過度はオレフィンの物性を備えており、光学物性もＥＶＡと同程度である。すなわち、この結果から、本発明においては、オレフィンの水蒸気バリアを有しつつ、透明性や柔軟性の点ではＥＶＡと同程度の物性が得られていることが理解できる。
【符号の説明】
【００５４】
１  太陽電池モジュール
２  透明前面基板
３  前面充填材層
４  太陽電池素子
５  背面充填材層
６  背面保護シート
【図１】
0005589498.tif 000004
【図２】
0005589498.tif 000005